(57)【要約】      （修正有）【課題】水分散系透明導電膜形成用塗料での導電性金属微粒子の沈降を防止すること、金属粉末が錆びて電磁波シールド効果が低下するを防止すること、および塗布性、取扱性に優れた電磁波シールド塗料を提供する。【解決手段】アクリル系共重合物などの水分散型共重合樹脂化合物および溶剤溶解型共重合樹脂化合物を混合した樹脂と、エーテル型の非イオン系界面活性剤と、ニッケル粉や銀コートなどを含む導電材料からなる電磁波シールド塗料とする。【選択図】図１
2015220233.tif 000002
【特許請求の範囲】
【請求項１】
水分散型共重合樹脂化合物および溶剤溶解型共重合樹脂化合物を混合した樹脂と、非イオン系界面活性剤と、導電材料とを含有することを特徴とする電磁波シールド塗料。
【請求項２】
水分散型共重合樹脂化合物と溶剤溶解型共重合樹脂化合物は、それぞれアクリル系共重合物であることを特徴とする請求項１の電磁波シールド塗料。
【請求項３】
非イオン系界面活性剤は、エーテル型であることを特徴とする請求項１または２の電磁波シールド塗料。
【請求項４】
導電材料がニッケル粉を含み、乾燥状態の抵抗率が10-3〜100Ω・ｃｍであることを特徴とする請求項１から３のいずれかの電磁波シールド塗料。
【請求項５】
導電材料が銀コート銅粉を含み、乾燥状態の抵抗率が10-5〜10-2Ω・ｃｍであることを特徴とする請求項１から３のいずれかの電磁波シールド塗料。
【請求項６】
請求項１から５のいずれかの電磁波シールド塗料が塗布されていることを特徴とする電磁波シールド物品。
【発明の詳細な説明】
【技術分野】
【０００１】
本発明は、電磁波シールド塗料およびこの電磁波シールド塗料が塗布された電磁波シールド物品に関する。
【背景技術】
【０００２】
例えば、特許文献１には、水中に分散された導電性金属微粒子、少なくとも１種のノニオン系界面活性剤及び少なくとも１種の水混和性の有機溶剤を含有する水分散系透明導電膜形成用塗料が記載されている。
【０００３】
また、例えば、特許文献２には、鎖状ニッケル粉末又は／及び鱗片状ニッケル粉末が、樹脂エマルジョンに配合されて調製されている再はくり型電磁波シールド水系塗料が記載されている。
【先行技術文献】
【特許文献】
【０００４】
【特許文献１】特開2002-088277号公報
【特許文献２】特開2005-68201号公報
【発明の概要】
【発明が解決しようとする課題】
【０００５】
しかしながら、特許文献１の水分散系透明導電膜形成用塗料では、樹脂を有機溶剤に溶解させたものが使用されているため、導電性金属微粒子が沈降するという問題や、金属粉末が錆びて電磁波シールド効果が低下するなどに問題がある。
【０００６】
一方で、特許文献２の再はくり型電磁波シールド水系塗料の場合、電磁波シールド効果、塗布性、取扱性などの面で、必ずしも良好な性能が確保されているとは言い難い。
【０００７】
本発明は、以上のとおりの事情に鑑みてなされたものであり、電磁波シールド効果、塗布性、取扱性に優れた電磁波シールド塗料を提供することを課題としている。
【課題を解決するための手段】
【０００８】
上記の課題を解決するために、本発明の電磁波シールド塗料は、水分散型共重合樹脂化合物および溶剤溶解型共重合樹脂化合物を混合した樹脂と、非イオン系界面活性剤と、導電材料とを含有することを特徴としている。
【０００９】
この電磁波シールド塗料では、水分散型共重合樹脂化合物と溶剤溶解型共重合樹脂化合物は、それぞれアクリル系共重合物であることが好ましい。
【００１０】
この電磁波シールド塗料では、非イオン系界面活性剤は、エーテル型であることがより好ましい。
【００１１】
この電磁波シールド塗料では、導電材料がニッケル粉を含み、乾燥状態の抵抗率が10-3〜100Ω・ｃｍであることがさらに好ましい。
【００１２】
この電磁波シールド塗料では、導電材料が銀コート銅粉を含み、乾燥状態の抵抗率が10-5〜10-2Ω・ｃｍであることがさらに好ましい。
【００１３】
本発明の電磁波シールド物品では、前記電磁波シールド塗料が塗布されていることを特徴としている。
【発明の効果】
【００１４】
本発明の電磁波シールド塗料によれば、優れた電磁波シールド効果、塗布性、取扱性を実現することができる。
【図面の簡単な説明】
【００１５】
【図１】ニッケル粉の添加量と体積抵抗値との関係を示した図である。
【図２】本発明の電磁波シールド塗料による電磁波シールド効果（電解シールド効果）を示すグラフである。
【図３】本発明の電磁波シールド塗料による電磁波シールド効果（磁界シールド効果）を示すグラフである。
【発明を実施するための形態】
【００１６】
本発明の電磁波シールド塗料は、水分散型共重合樹脂化合物および溶剤溶解型共重合樹脂化合物を混合した樹脂と、非イオン系界面活性剤と、導電材料とを含有する。
【００１７】
水分散型共重合樹脂化合物は、水を分散媒とするアクリル系共重合物、スチレン系重合物、シリコン系重合物、ウレタン系重合物、フッ素系共重合物、酢酸ビニル系共重合物、エチレン酢酸ビニル（ＥＶＡ）系共重合物などを例示することができる。なかでも、水分散型共重合樹脂化合物は、アクリル系共重合物が好ましく、具体的には、例えば、メチルメタクリレート，エチルメタクリレート、ブチルアクリレート、２−エチルヘキシルアクリレート、アクリロニトリルおよび少量のスチレンなどの単量体を共重合したものを例示することができる。なかでも、水分散型共重合樹脂化合物として、メタクリル酸エステル共重合物を好ましく例示することができる。エマルジョン中の不揮発分、すなわち共重合物の量は通常４０〜６０重量％であり、これを残余の量の水に分散する。このエマルジョンのガラス転移点は比較的低く＋２５℃〜−１０℃、好ましくは１０℃〜０℃の範囲である。
【００１８】
溶剤溶解型共重合樹脂化合物は、前述の水分散型共重合樹脂化合物と同様の単量体を共重合したものを用いることができ、これにトルエン、キシレン又はそれらの混合物の如き有機溶剤を混合して溶解させて有機溶剤の溶液をつくる。この有機溶剤溶液中の不揮発分、すなわちアクリル系共重合物の量は４０〜６０％の範囲であることが好ましい。このガラス転移点は比較的高く、５〜５０℃の範囲であることが好ましい。なかでも、溶剤溶解型共重合樹脂化合物として、スチレン−メタクリル酸エステル共重合物を好ましく例示することができる。
【００１９】
非イオン系界面活性剤は、エステル型、エーテル型、エステルエーテル型などであってよく、なかでも、エーテル型の非イオン系界面活性剤を好ましく例示することができる。エーテル型の非イオン系界面活性剤としては、例えば、ポリオキシエチレンアルキルエーテル、ソルビトールエステル、ポリオキシエチレンアリルエーテル、ポリオキシエチレンアルキルフェニルエーテルなどを例示することができ、このエーテル型の非イオン系界面活性剤を水分散型共重合樹脂化合物および溶剤溶解型共重合樹脂化合物を混合した樹脂に０．１〜１．０％程度添加することができる。この際、例えば、アルコール系溶剤、例えばメタノール，エタノール，ブタノールなどを１〜５％加え混合することができる。
【００２０】
導電材料は、例えば、ニッケル粉、銀コート銅粉、銅粉、銀粉などの各種の金属フィラーのうちの１種または２種以上を例示することができる。導電材料は、なかでも、ニッケル粉、銀コート銅粉が好ましく、例えば、電磁波シールド塗料全体に対して５〜５０％（重量％）の範囲で配合することができる。ニッケル粉または銀コート銅粉の配合量がこの範囲であると、電磁波シールド塗料のコストを抑えつつ、確実に電磁波シールド効果を発揮させることができる。
【００２１】
さらに、導電材料としては、カーボンナノ材料を例示することができる。電磁波シールド塗料にカーボンナノ材料を配合することで、電磁波シールド効果を一層高めることができる。カーボンナノ材料としては、導電性を有する公知の種々カーボンナノ材料を用いることができ、例えば、カーボンナノチューブ、カーボンナノホーン、グラファイトナノファイバー、カーボンナノファイバーなどを挙げることができる。
【００２２】
また、本発明の電磁波シールド塗料には、必要に応じて、塗料分野で使用されている各種の添加物を添加することができる。例えば、リン酸水素ナトリウムや炭酸水素ナトリウム等のｐＨ調整剤、ｔ−ドデシルメルカプタン、ｎ−ドデシルメルカプタンや低分子ハロゲン化合物等の分子量調整剤、キレート化剤、可塑剤、有機溶剤等を樹脂混合の前期・中期・後期に添加することができる。
【００２３】
また、ロジン系、ロジン誘導体系、テルペン樹脂系、テルペン誘導体系等の天然系タッキファイヤーや、石油樹脂系、スチレン樹脂系、クマロンインデン樹脂系、フェノール樹脂系、キシレン樹脂系の合成樹脂系のタッキファイヤー、液状ニトリルゴム、シリコンゴム等のゴム成分、水酸化バリウム、水酸化マグネシウム、水酸化アルミニウム、酸化ケイ素、酸化チタン、硫酸カルシウム、硫酸バリウム、炭酸カルシウム、塩基性炭酸亜鉛、塩基性炭酸鉛、珪砂、クレー、タルク、シリカ、二酸化チタン、三酸化アンチモン等の体質顔料の他、殺菌剤、防腐剤、消泡剤、可塑剤、流動調整剤、増粘剤、ｐＨ調整剤、界面活性剤、着色顔料、体質顔料、防錆顔料等を添加してもよい。さらに、耐光性向上を目的として各種の酸化防止剤や紫外線吸収剤を添加しても良い。
【００２４】
本発明の電磁波シールド塗料は、特に導電材料としてニッケル粉を含む場合、乾燥状態の抵抗率が10-3〜100Ω・ｃｍであることが好ましい。また、本発明の電磁波シールド塗料は、特に導電材料として銀コート銅粉を含む場合、乾燥状態の抵抗率が10-5〜10-2Ω・ｃｍであることが好ましい。電磁波シールド塗料が、導電材料としてニッケル粉または銀コート銅粉を含み、乾燥状態の抵抗率がこの範囲であることで、優れた電磁波シールド効果が確保されている。
【００２５】
このように、本発明の電磁波シールド塗料は、水分散型共重合樹脂化合物および溶剤溶解型共重合樹脂化合物を混合した樹脂と、非イオン系界面活性剤と、導電材料とを含有しており、導電性金属微粒子が沈降し難く、金属粉末が錆びて電磁波シールド効果が低下することもなく、電磁波シールド効果、塗布性、取扱性に優れている。
【００２６】
本発明の電磁波シールド塗料は、例えば、プラズマディスプレー、電子レンジ、パソコン、車の精密機器などの電磁波を放出する電子機器、装置などの各種の物品に塗布することで電磁波シールド効果が付与された電磁波シールド物品が提供される。また、本発明の電磁波シールド塗料は、物品に塗布するだけでなく、シート状の加工物として製品化することもでき、このシート状加工物によって筐体内や配線ケーブルを被覆することで電磁波を遮蔽することができる。このような電磁波シールド物品は、電磁波による誤作動などが防止されており、高い付加価値を有している。
【００２７】
また、本発明の電磁波シールド塗料は、例えば、コンテナ、住宅、病院、コンピューター室などの外壁、内壁などに塗布することもできる。
【００２８】
さらに、電磁波シールド塗料の電気伝導性を利用して、塗布物の両端に電極を接続し、電気を流すことで面状発熱体としても使用できる。
【００２９】
本発明の電磁波シールド塗料によって遮蔽可能な電磁波としては、例えば、105〜1012Hｚ程度の周波数を有する電磁波を例示することができる。
【００３０】
本発明の電磁波シールド塗料は、上記の形態に限定されることはない。本発明の電磁波シールド塗料は、上記の形態に限定されることはない。例えば、樹脂、非イオン系界面活性剤、導電材料の配合量などは、電磁波シールド塗料を使用する対象、用途に応じて適宜設計することができる。  以下、本発明の電磁波シールド塗料について実施例とともに説明するが、本発明の電磁波シールド塗料は、以下の実施例に何ら限定されるものではない。
【実施例】
【００３１】
＜１＞電磁波シールド塗料の作製と電気的評価
表１に示したように、水分散型共重合樹脂化合物、溶剤溶解型共重合樹脂化合物、非イオン系界面活性剤、導電材料、その他材料を調合して電磁波シールド塗料を作製した（実施例１〜４）。具体的には、アクリル系の水分散型共重合樹脂化合物（エマルジョン）としてメタクリル酸エステル共重合物を使用し、アクリル系の溶剤溶解型共重合樹脂化合物としてスチレン−メタクリル酸エステル共重合物を使用し、非イオン系界面活性剤としてポリオキシエチレンアルキルエーテルを使用し、導電材料としてニッケル粉末を使用した。
【００３２】
また、溶剤溶解型共重合樹脂化合物を含まない塗料も作成した（比較例１）
次にガラス板（３０ｃｍ×２０ｃｍ）に作製した塗料（実施例１〜４、比較例１）を塗布し、テスター（ＦＬＵＫＥ  77III  マルチメーター）で長辺側の両端の抵抗値を測定し体積抵抗率を求めた。
【００３３】
結果を表１および図１に示す。
【００３４】
【表１】
2015220233.tif 000003
【００３５】
表１および図１に示したように、実施例１〜４では、導電材料のニッケル粉の添加量の影響により電極間抵抗値や体積抵抗率が低下していることが確認された。また、添加したニッケル粉量が増えるに従って長辺側抵抗値、体積抵抗率は低下する傾向があることが確認された。
【００３６】
一方、比較例１では、導電材料のニッケル粉が変質し高抵抗であることが確認された。
【００３７】
＜２＞電磁波シールド特性の評価
上記実施例２の電磁波シールド塗料をポリエステルフィルム（フィルム厚さ：１００μｍ）に塗布し、一般社団法人ＫＥＣ関西電子工業振興センターにおいて開発されたＫＥＣ法により近傍界領域の電磁波シールド周波数特性を測定した。
・電磁波シールド塗料の塗布厚さｔ：（１）ｔ＝７０μｍ、（２）ｔ＝１００μｍ、（３）ｔ＝１２０μｍ
・試料の大きさ    ：１０ｃｍ  ×  １０ｃｍ
・測定周波数領域  ：１００ｋＨｚ〜１０００ＭＨｚ
結果を図２、図３に示す。図２、図３に示したように、実施例２の電磁波シールド塗料には電界及び磁界のシールド効果があることが確認された。
【図１】
2015220233.tif 000004
【図２】
2015220233.tif 000005
【図３】
2015220233.tif 000006